СПОСОБ ПРОИЗВОДСТВА СОЛЯНОГО СТЕРЖНЯ ПОСРЕДСТВОМ ИЗОСТАТИЧЕСКОГО СЖАТИЯ ДЛЯ ДЕТАЛЕЙ С ПРИМЕНЕНИЕМ ПОСЛЕДУЮЩИХ ОПЕРАЦИЙ ЛИТЬЯ И КОВКИ

1. Способ производства соляного стержня для размещения в литейную форму при литье деталей из алюминия, алюминиевого сплава, или легких сплавов, получаемых в результате операций литья, для образования предварительной литейной формы, отличающийся тем, что стержень состоит из соляного порошка, и для его формования его подвергают изостатическому сжатия соляного порошка, при этом полученный стержень, сформованный должным образом, затем помещают в литейную форму для производства получаемой формы, где форма, образованная в результате операции литья, является предварительной формой, содержащей стержень из соляного порошка, полученный посредством изостатического сжатия, при этом указанную предварительную форму подвергают затем операции ковки вместе с ее стержнем при давлении в диапазоне между 600 и 700 МПа для достижения окончательной формы получаемой продукции, а стержень затем удаляют.
2. Способ по п. 1, отличающийся тем, что он включает один или несколько стержней, расположенных в литейной форме.
3. Применение соляного стержня, полученного посредством изостатического сжатия при способе литья деталей, изготавливаемых из алюминия или алюминиевого сплава, для образования литейной предварительной формы, где указанную предварительную форму помещают для операции ковки в ковочный штамп при давлении в диапазоне от 600 до 700 МПа, при этом стержень окружен твердым металлом.